(57)【要約】  電池が高電圧下あるいは過電圧時におかれた際、電解液の分解あるいはガス発生を抑制して長寿命化でき、かつ優れた導電性と分散性が得られるシリカ被覆カーボンブラック並びにこれを用いた耐久性に優れる二次電池用電極および二次電池を提供する。  カーボンブラックの表面をシリカで被覆したシリカ被覆カーボンブラックであって、前記カーボンブラックの圧縮ＤＢＰ吸収量に対するＤＢＰ吸収量の比（ＤＢＰ吸収量／圧縮ＤＢＰ吸収量）が２．２以下であり、前記シリカ被覆カーボンブラックの２３℃における単位質量あたりの局在電子スピン密度が５．０×１０１８個／ｇ以下である、シリカ被覆カーボンブラックにより、耐久性に優れた二次電池用電極および二次電池を得られる。
2016186065.tif 000002
【特許請求の範囲】
【請求項１】
カーボンブラックの表面をシリカで被覆したシリカ被覆カーボンブラックであって、前記カーボンブラックの圧縮ＤＢＰ吸収量に対するＤＢＰ吸収量の比（ＤＢＰ吸収量／圧縮ＤＢＰ吸収量）が２．２以下で、前記シリカ被覆カーボンブラックの２３℃における単位質量あたりの局在電子スピン密度が５．０×１０１８個／ｇ以下である、シリカ被覆カーボンブラック。
【請求項２】
前記シリカが前記カーボンブラックの表面積全体に対して５％〜９０％被覆してなる、請求項１に記載のシリカ被覆カーボンブラック。
【請求項３】
前記カーボンブラックがアセチレンブラックである、請求項１または２に記載のシリカ被覆カーボンブラック。
【請求項４】
体積抵抗率が１×１０5Ω・ｃｍ以下である、請求項１〜３の何れか一項に記載のシリカ被覆カーボンブラック。
【請求項５】
請求項１〜４の何れか一項に記載のシリカ被覆カーボンブラックと、正極活物質または負極活物質と、バインダーを含む電極用組成物。
【請求項６】
請求項５に記載の電極用組成物が金属箔上に塗布された二次電池用電極。
【請求項７】
請求項６に記載の二次電池用電極を、正極および負極の少なくとも一方に備えた二次電池。
【発明の詳細な説明】
【技術分野】
【０００１】
本発明は、シリカ被覆カーボンブラック、それを用いた電極用組成物、二次電池用電極および二次電池に関する。
【背景技術】
【０００２】
リチウムイオンの吸蔵、放出が可能な材料を用いて負極を形成したリチウムイオン二次電池は、金属リチウムを用いて負極を形成したリチウム電池に比べてデンドライドの析出を抑制することができる。そのため、電池の短絡を防止して安全性を高めた上で高容量なエネルギー密度の高い電池を提供できるという利点を有している。 【０００３】
近年ではこのリチウムイオン二次電池の出力密度のさらなる向上が求められている。これを実現するための一つの手段として、従来よりも放電電圧の高い正極活物質を用いることで、小さい電流密度でも高い出力密度を得る方法が検討されている。例えば、スピネル型の結晶構造を持つニッケルマンガン酸リチウム（ＬｉＮｉ０．５Ｍｎ１．５Ｏ２）を正極活物質として用いることで、４．５Ｖ程度の高い放電電圧を実現することができる。【０００４】
しかしながら、前記のような高電圧の正極活物質を用いると、正極およびその近傍の電解液が強い酸化環境におかれるため、電解液の分解あるいはガス発生が進行し、電池寿命が低下するという課題がある。特に導電剤であるカーボンブラックは電解液との接触面積が大きいことから、電解液の分解あるいはガス発生を起こしやすくする原因となっている。【０００５】
高電圧下での電池寿命の改善に、例えば特許文献１では、正極材料表面にリン及びホウ素を含む酸化物を被覆したリチウムイオン二次電池用正極材料の開示がある。また、特許文献２では、正極集電体表面を錫酸化物やインジウム酸化物でコートした正極の開示がある。【０００６】
ところで、カーボンブラックはその共通の構造として球形に近い１次粒子が数珠上に繋がりあった構造を有しており、このような構造をストラクチャと呼ぶ。一般に、ストラクチャが長く連結しているほど、接触抵抗なく電子伝導できる距離が大きくなるため、電子伝導性が向上する。【０００７】
ストラクチャの長さは、一般的にＪＩＳ  Ｋ６２１７−４に準拠して測定されるＤＢＰ吸収量を用いて間接的に評価され、ＤＢＰ吸収量が大きいほどストラクチャが長く、導電性に優れるとされる（特許文献３）。一方、ストラクチャが長いカーボンブラックは、導電性に優れる反面、粒子同士の相互作用が大きくなるため、解砕し難く凝集し易いという側面を持つ。したがって、一般に電極製造時には活物質、導電剤およびバインダーを水または有機溶剤に分散した電極用組成物を金属箔に塗布する方法がとられるが、ストラクチャが長いカーボンブラックを導電剤として用いた場合、この塗工液中に導電剤の凝集物が残存して電極に凹凸が生じたり、塗工液の粘度が高すぎて塗布不能になったりといった問題が発生しやすい。【０００８】
かかる課題を克服するために、例えば特許文献４では、導電剤のスラリー化を提案している。
【先行技術文献】
【特許文献】
【０００９】
【特許文献１】特開２０１２−７９６０３号公報
【特許文献２】特開平１０−３０８２２２号公報
【特許文献３】特開２０１２−２２１６８４号公報
【特許文献４】特開２００３−１５７８４６号公報
【発明の概要】
【発明が解決しようとする課題】
【００１０】
しかしながら、特許文献１及び２による改善は、電解液の分解あるいはガス発生に大きく影響するカーボンブラックに対する改善ではなく、当該技術では効果が不十分である。【００１１】
また、特許文献４に開示されるような導電材のスラリー化では、機械的な解砕によるストラクチャの切断が懸念され、十分な電子伝導性を担保できない。【００１２】
本発明は、上記問題と実情に鑑み、二次電池が高電圧下あるいは過電圧時におかれた際、電解液の分解あるいはガス発生を抑制し、かつ導電性と分散性に優れるシリカ被覆カーボンブラック、並びにこれを用いた耐久性に優れる二次電池用電極および二次電池提供することを目的とする。
【課題を解決するための手段】
【００１３】
すなわち、本発明は上記の課題を解決するために、以下の手段を採用する。
（１）カーボンブラックの表面をシリカで被覆したシリカ被覆カーボンブラックであって、前記カーボンブラックの圧縮ＤＢＰ吸収量に対するＤＢＰ吸収量の比（ＤＢＰ吸収量／圧縮ＤＢＰ吸収量）が２．２以下で、前記シリカ被覆カーボンブラックの２３℃における単位質量あたりの局在電子スピン密度が５．０×１０１８個／ｇ以下である、シリカ被覆カーボンブラック。
（２）前記シリカが前記カーボンブラックの表面積全体に対して５％〜９０％被覆してなる、（１）に記載のシリカ被覆カーボンブラック。
（３）前記カーボンブラックがアセチレンブラックである、（１）または（２）に記載のシリカ被覆カーボンブラック。
（４）体積抵抗率が１×１０５Ω・ｃｍ以下である、（１）〜（３）の何れか一項に記載のシリカ被覆カーボンブラック。
（５）（１）〜（４）の何れか一項に記載のシリカ被覆カーボンブラックと、正極活物質または負極活物質と、バインダーを含む電極用組成物。
（６）（５）に記載の電極用組成物が金属箔上に塗布された二次電池用電極。
（７）（６）に記載の二次電池用電極を、正極および負極の少なくとも一方に備えた二次電池。
【発明の効果】
【００１４】
本発明者らは鋭意研究の結果、特定範囲の局在電子スピン密度のシリカ被覆カーボンブラックを用いた二次電池は、電解液の分解あるいはガス発生を抑制することを見出した。また、本シリカ被覆カーボンブラックは分散性に優れるため、導電性が良好となる。また、これらを用いた二次電極及び二次電池は、耐久性に優れるという特長を持つ。
【図面の簡単な説明】
【００１５】
【図１】本発明の実施例１のシリカ被覆カーボンブラックの走査型電子顕微鏡写真である。
【図２】本発明の実施例２のシリカ被覆カーボンブラックの走査型電子顕微鏡写真である。
【図３】従来（比較例１）のカーボンブラックの走査型電子顕微鏡写真である。
【図４】各温度での総電子スピン密度から伝導電子スピン密度および局在電子スピン密度を算出する方法を示した図である。
【図５】実施例１のシリカ被覆カーボンブラックのＥＳＲスペクトル（微分形式）である。
【発明を実施するための形態】
【００１６】
以下、本発明を詳細に説明する。本発明のシリカ被覆カーボンブラックは、カーボンブラックの表面をシリカで被覆したシリカ被覆カーボンブラックであって、前記カーボンブラックの圧縮ＤＢＰ吸収量に対するＤＢＰ吸収量の比（ＤＢＰ吸収量／圧縮ＤＢＰ吸収量）が２．２以下であり、前記シリカ被覆カーボンブラックの２３℃における単位質量あたりの局在電子スピン密度が５．０×１０１８個／ｇ以下である、シリカ被覆カーボンブラックである。
【００１７】
尚、本発明における被覆とは、図１に示すようにシリカがカーボンブラック粒子の表面に少なくとも一部分または図２に示すようにおおよそ全面を覆っている状態を意味する。
【００１８】
本発明におけるカーボンブラックは、一般の電池用導電剤としてのカーボンブラック同様、アセチレンブラック、ファーネスブラック、チャンネルブラックなどの中から選ばれるものである。中でも、結晶性および純度に優れるアセチレンブラックがより好ましい。
【００１９】
本発明におけるカーボンブラックのＤＢＰ吸収量はＪＩＳ  Ｋ６２１７−４に準拠して測定される値である。また、圧縮ＤＢＰ吸収量はＪＩＳ  Ｋ６２１７−４附属書Ａに準拠して作製される圧縮試料についてＤＢＰ吸収量と同様の方法で測定される値である。
【００２０】
本発明におけるカーボンブラックの圧縮ＤＢＰ吸収量に対するＤＢＰ吸収量の比は２．２以下であり、２．１以下であることがより好ましい。圧縮ＤＢＰ吸収量に比べてＤＢＰ吸収量の値が大きいことは圧縮試料を作製する際に破壊される凝集粒子の量が多く、それらを解砕するためにより大きいエネルギーを必要とすることを意味する。したがって、圧縮ＤＢＰ吸収量に対するＤＢＰ吸収量の比を２．２以下とすることで、凝集粒子を解砕するために必要なエネルギーが抑えられ、分散性が良好となる。分散性が不良な場合には、サイクル特性が劣り、ガス発生が多くなる。なお、カーボンブラックの圧縮ＤＢＰ吸収量に対するＤＢＰ吸収量の比の下限値は、要求される導電性を満たす範囲であれば限定されないが、ストラクチャが長い場合に導電性が高い傾向にあるため、例えば、１．４以上であることが好ましい。
【００２１】
本発明者らは鋭意研究の結果、下記のように定義されるシリカ被覆カーボンブラックの局在電子スピン密度が電解液の分解あるいはガス発生と強く関連することを見出した。
【００２２】
（局在電子スピン密度の定義）
本発明におけるシリカ被覆カーボンブラックの単位質量あたりの局在電子スピン密度(Ｎｌ［個／ｇ］)は、式（１）のように定義される値である。
Ｎｌ＝Ｎ−Ｎｃ      （１）
但し、Ｎはシリカ被覆カーボンブラックの単位質量あたりの総電子スピン密度、Ｎｃはシリカ被覆カーボンブラックの単位質量あたりの伝導電子スピン密度である。
尚、シリカ被覆カーボンブラックの局在電子スピン密度、総電子スピン密度および伝導電子スピン密度は、いずれもシリカ被覆カーボンブラックが有する電子スピン数（個）に、シリカ被覆カーボンブラックに対するカーボンブラックの質量の割合を乗じた値を示している。
【００２３】
（総電子スピン密度の定義）
シリカ被覆カーボンブラックの単位質量あたりの総電子スピン密度（Ｎ）は、式（２）のように定義される値である。
Ｎ＝Ｉ／ＩＲＥＦ×｛ｓ（ｓ＋１）｝／｛Ｓ（Ｓ＋１）｝×ＮＲＥＦ／Ｍ （２）
但し、Ｉはシリカ被覆カーボンブラックの電子スピン共鳴（以下ＥＳＲ）信号強度、ＩＲＥＦは標準試料のＥＳＲ信号強度、Ｓはカーボンブラックのスピン量子数（すなわちＳ＝１／２）、ｓは標準試料のスピン量子数、ＮＲＥＦは標準試料のスピン数、Ｍはシリカ被覆カーボンブラック中のカーボンブラックの質量である。
【００２４】
標準試料の種類は特に限定されるものではないが、例えば電気化学的な方法によりスピン量子数が既知のイオンを注入されたポリエチレンフィルムなどを用いることができる。また、標準試料のスピン数（ＮＲＥＦ）を決定する方法は特に限定されるものではないが、例えば滴定法によりスピン量子数が既知のイオンの濃度を測定する方法を用いることができる。
【００２５】
（伝導電子スピン密度の定義）
シリカ被覆カーボンブラックの単位質量あたりの伝導電子スピン密度（Ｎｃ）は式（３）のように定義される値である。
Ｎ＝Ａ／Ｔ＋Ｎｃ      （３）
但し、Ａは定数、Ｔはシリカ被覆カーボンブラックの絶対温度［Ｋ］である。
すなわち、シリカ被覆カーボンブラックの伝導電子スピン密度（Ｎｃ）は、例えば下記のようにして決定することができる。まず、２点以上の異なる温度でシリカ被覆カーボンブラックの総電子スピン密度（Ｎ）を測定する。
次いで図４のように、Ｎを縦軸に、絶対温度単位で表した測定温度の逆数（１／Ｔ）を横軸にとったグラフを作成する。次いでそのグラフの回帰直線を最小自乗法により求め、その切片の値（すなわち１／Ｔ＝０に外挿した値）をＮｃとする。
【００２６】
本発明におけるシリカ被覆カーボンブラックの２３℃における単位表面積あたりの局在電子スピン密度は５．０×１０１８個／ｇ以下である。局在電子スピン密度が少ないほど、電解液の分解あるいはガス発生を引き起こしやすい格子欠陥やエッジ部分が少なくなるため、電解液の分解あるいはガス発生を抑制できかつ電池の耐久化が期待できる。なお、最適な局在電子スピン密度は、カーボンブラックの圧縮ＤＢＰ吸収量に対するＤＢＰ吸収量の比に依存する場合があり、カーボンブラックの圧縮ＤＢＰ吸収量に対するＤＢＰ吸収量の比が１．９以上である場合には、４．０×１０１８個／ｇ以下であることがより好ましい。一方、カーボンブラックの圧縮ＤＢＰ吸収量に対するＤＢＰ吸収量の比が１．９未満である場合には、４．０×１０１８個／ｇを超えても十分効果が期待できる。
【００２７】
本発明におけるシリカ被覆カーボンブラックのシリカの被覆率は、カーボンブラックの表面積全体に対して５〜９０％であることが好ましく、１０〜８０％であることがより好ましい。被覆率を５％以上とすることで、電解液の分解あるいはガス発生を促進するカーボンブラック表面の格子欠陥やエッジ部分を不活性化できるため、分解抑制の効果が得られる。一方、被覆率が９０％を超えるとシリカがカーボンブラックの導電性を阻害する効果が大きくなるため、被覆率は９０％以下が好ましい。
【００２８】
シリカ被覆カーボンブラックの体積抵抗率は、２５℃、相対湿度５０％の環境下、圧力２４ＭＰａで円盤状に圧縮した粉末試料を４端子４探針法にて測定した値である。
【００２９】
シリカ被覆カーボンブラックの体積抵抗率は１×１０５Ω・ｃｍ以下が好ましく、１×１０４Ω・ｃｍ以下がより好ましく、１×１０３Ω・ｃｍ以下がさらに好ましい。シリカ被覆カーボンブラックの体積抵抗率を１×１０５Ω・ｃｍ以下とすることで、電極内部における導電性が良好となり、電池の内部抵抗が低くなる。
【００３０】
本発明のシリカ被覆カーボンブラックを製造する方法は、特に限定されるものではないが、例えば特開２００８−２８０４６５号公報に記載のような公知の方法を用いることができる。具体的には、カーボンブラックとテトラアルコキシシランとハロゲン化アルキルトリメチルアンモニウムを含む水溶液にマイクロ波を照射することでカーボンブラック表面をシリカで被覆することができる。
【００３１】
本発明のシリカ被覆カーボンブラックを用いて電極を作製する際はシリカ被覆カーボンブラックを正極活物質または負極活物質およびバインダーと共に媒体に分散させ、電極用組成物として使用することができる。
【００３２】
正極活物質としては、コバルト酸リチウム、ニッケル酸リチウム、ニッケルコバルトマンガン酸リチウム、ニッケルコバルトアルミニウム酸リチウムなどの層状岩塩型構造を持つ複合酸化物、マンガン酸リチウム、ニッケルマンガン酸リチウムなどのスピネル型構造を持つ複合酸化物、リン酸鉄リチウム、リン酸マンガンリチウム、リン酸鉄マンガンリチウムなどのオリビン型構造を持つ複合酸化物などが挙げられる。これらの中では、スピネル型構造を持つニッケルマンガン酸リチウムを用いることが、本発明のガス発生抑制効果を顕著に発揮できる点から好ましい。
【００３３】
負極活物質としては人造黒鉛、天然黒鉛、ソフトカーボン、ハードカーボンなどの炭素系材料、ケイ素、スズなどのアルカリ金属と合金化する金属系材料、チタン酸リチウムなどの金属複合酸化物などが挙げられる。
【００３４】
バインダーとしては、ポリフッ化ビニリデン、ポリテトラフルオロエチレン、スチレン−ブタジエン共重合体、ポリビニルアルコール、アクリロニトリリル−ブタジエン共重合体、カルボン酸変性（メタ）アクリル酸エステル共重合体等の高分子が挙げられる。これらの中では、正極に用いる場合は耐酸化性の点でポリフッ化ビニリデンが好ましく、負極に用いる場合は接着力の点でポリフッ化ビニリデンまたはスチレン−ブタジエン共重合体が好ましい。
【００３５】
電極用組成物の分散媒としては、水、Ｎ−メチル−２−ピロリドン、シクロヘキサン、メチルエチルケトン、メチルイソブチルケトン等が挙げられる。バインダーとしてポリフッ化ビニリデンを使用する際は、溶解性の点でＮ−メチル−２−ピロリドンが好ましく、スチレン−ブタジエン共重合体を使用する際は水が好ましい。
【００３６】
電極用組成物を製造するための混合装置としては、らいかい機、万能混合機、ヘンシェルミキサー若しくはリボンブレンダーなどの混合機、又はビーズミル、振動ミル若しくはボールミルなどの媒体撹拌型混合機を用いて行うことができる。また、製造した電極用塗工液は、塗膜に欠陥が生じないようにして平滑性を確保するため、塗工前の段階で真空脱泡を行うことが好ましい。塗工液に気泡が存在すると、電極に塗布した際に、塗膜に欠陥が生じ、平滑性を損なう原因となる。
【００３７】
また、電極用組成物は、本発明の効果を損なわない範囲で、シリカ被覆カーボンブラック、正極活物質、負極活物質およびバインダー以外の成分を含むことができる。例えば、導電性をさらに向上させる目的で、シリカ被覆カーボンブラック以外にカーボンナノチューブ、カーボンナノファイバー、黒鉛、グラフェン、炭素繊維、元素状炭素、グラッシーカーボン、金属粒子などを含んでも良い。また、分散性を向上させる目的でポリビニルピロリドン、ポリビニルイミダゾール、ポリエチレングリコール、ポリビニルアルコール、ポリビニルブチラール、カルボキシメチルセルロース、アセチルセルロースまたはカルボン酸変性（メタ）アクリル酸エステル共重合体などを含んでも良い。
【実施例】
【００３８】
以下、実施例及び比較例により、本発明に係るシリカ被覆カーボンブラックを詳細に説明する。しかし、本発明はその要旨を超えない限り、以下の実施例に限定されるものではない。【００３９】
＜実施例１＞
（カーボンブラック）
本実施例ではカーボンブラックとして、ＤＢＰ吸収量１７１ｍＬ／１００ｇ、圧縮ＤＢＰ吸収量８３ｍＬ／１００ｇであるアセチレンブラック（電気化学工業社製、ＨＳ１００）を用いた。なお、カーボンブラックのＤＢＰ吸収量および圧縮ＤＢＰ吸収量は、以下の方法により測定した。【００４０】
［ＤＢＰ吸収量］
ＤＢＰ吸収量はＪＩＳ  Ｋ６２１７−４に準拠する方法で測定した。また、圧縮ＤＢＰ吸収量はＪＩＳ  Ｋ６２１７−４附属書Ａに準拠する方法で、１６５ＭＰａで４回圧縮して作製した圧縮試料について、ＤＢＰ吸収量と同様の測定法で測定した。【００４１】
（シリカ被覆カーボンブラックの製造）
アセチレンブラック２．５ｇおよび界面活性剤としてヘキサデシルトリメチルアンモニウムクロリド（関東化学社製）０．０７２ｇを水／エタノール＝１／１（質量比）混合溶媒２５０ｇに精密分散乳化機（エム・テクニック社製、クレアミックス）を用いて分散させ、次いで１Ｎアンモニア水（関東化学社製）を加えてｐＨ１１．６に調製した。この分散液をマグネチックスターラーで撹拌しながらシリカ源としてテトラエトキシシラン（東京化成工業社製）８．７ｇを室温下で１０時間かけて滴下し、さらに１２時間撹拌し、反応させた。その後反応液を吸引ろ過し、純水で洗浄し、４０℃で１晩乾燥させたところ、シリカ被覆カーボンブラック２．６ｇが黒色粉末として得られた。【００４２】
（シリカ被覆カーボンブラックの評価）
シリカ被覆カーボンブラックの物性等は、各々次のようにして評価した。結果を表１に示す。【００４３】
［局在電子スピン密度］
前記シリカ被覆カーボンブラックの２３℃における局在電子スピン密度は、下記の方法で算出した。まず電子スピン共鳴測定装置（Ｂｒｕｋｅｒ社製  ＥＳＰ３５０Ｅ）を用いて、中心磁場３３８３Ｇａｕｓｓ、磁場掃引幅２００Ｇａｕｓｓの条件で、試料温度−２６３、−２５３、−２３３、−１７３、−１１３、−５３、２３℃におけるシリカ被覆カーボンブラックのＥＳＲ信号を測定した。ＥＳＲ信号は図５のような微分形式で出力されるため、これを全領域で１回積分することでスピンの吸収曲線が得られ、さらに積分することで、ＥＳＲ信号強度を算出した。
次いで、既知のスピン密度をもつイオン注入されたポリエチレンフィルム（厚み３００μｍ、スピン数５．５×１０１３個／ｇ）のＥＳＲ信号強度を同一条件で測定し、これを標準試料として各温度におけるシリカ被覆カーボンブラックの総電子スピン密度を算出した。次いで縦軸に総電子スピン密度、横軸に絶対温度で表した試料温度の逆数を取ったグラフを作成し、最小自乗法を用いて算出した回帰直線の切片として、伝導電子スピン密度を算出した。２３℃における総電子スピン密度の値から伝導電子スピン密度の値を減じることで、局在電子スピン密度を算出した。【００４４】
［シリカ被覆率］
シリカ被覆率は以下の式により求めた。走査型電子顕微鏡（日本電子社製，ＭＥＲＬＩＮ）を用いて得たシリカ被覆カーボンブラックの反射電子像において、画像処理ソフトＩｍａｇｅＪを用いて画像解析を行った。画像中の輝度が異なる黒色部分をカーボンブラック、白色部分をシリカとしてシリカ被覆カーボンブラックの面積（黒色部分＋白色部分）に対するシリカの面積（白色部分）からシリカ被覆率を算出した。画像処理はビット数８で画像中の輝度を０〜２５５で分割し、輝度の閾値を以下の通りに規定し解析した。
シリカ被覆率（％）＝白色部分／（黒色部分＋白色部分）×１００（％）
画像の輝度の閾値
下地（シリカ被覆カーボンブラック以外）：０〜４６
カーボンブラック（黒色部分）：４７〜１２０
シリカ（白色部分）：１２１〜２５５【００４５】
［体積抵抗率］
シリカ被覆カーボンブラック０．５ｇを量り取り、２５±１℃、相対湿度５０±２％の環境に２４時間静置し、粉体抵抗測定システム（三菱化学アナリテック社製、ＭＣＰ−ＰＤ５１型）を用いて、２４ＭＰａの荷重下で直径２０ｍｍの円盤状に圧縮した状態で体積抵抗率を測定した。【００４６】
（電極用組成物および二次電池用正極電極の作製）
シリカ被覆カーボンブラック５質量部に、活物質としてスピネル型ニッケルマンガン酸リチウム（宝泉社製）を９０質量部、バインダーとしてポリフッ化ビニリデン溶液（呉羽化学社製、「ＫＦポリマー（登録商標）１１２０」、固形分濃度１２質量％）を溶質量で５質量部、さらに分散媒としてＮ−メチル−２−ピロリドン（キシダ化学社製）３０質量部を加えて自転公転式混合機（シンキー社製、あわとり練太郎ＡＲＶ−３１０）を用いて混合し、電極用組成物を得た。この電極用組成物を、ベーカー式アプリケーターを用いて厚さ２０μｍのアルミニウム箔に塗布、乾燥し、その後、プレス、裁断して、二次電池用正極電極を得た。【００４７】
（電極用組成物および二次電池用正極電極の評価）
上記で作製した電極用組成物および二次電池用電極について、次のようにして分散性の評価を行った。結果を表１に示す。【００４８】
［つぶゲージ（電極用組成物）］
電極用組成物におけるシリカ被覆カーボンブラックの分散性はＪＩＳ  Ｋ５６００−２−５に記載されるつぶゲージを用いた方法で評価した。具体的には、スクレパーを用い、塗工液を塗布し、試料面に１０ｍｍ以上連続した線状痕が、一つの溝について３本以上並んだ箇所の目盛りを測定した。分散性は数値が低い程、良好な分散性を意味する。【００４９】
［電極外観（二次電池用正極電極）］
二次電池用正極電極におけるシリカ被覆カーボンブラックの分散性はリチウム二次電池用正極電極の外観によって判断した。具体的には１００ｍｍ四方の電極５枚を作製し、以下の尺度で評価した。
優：５枚とも電極面に筋状の塗工跡および凝集塊が観られなかった。
良：１枚以上の電極面に筋状の塗工跡または１ｍｍ未満の凝集塊が観られた。
不良：１枚以上の電極面に１ｍｍ以上の凝集塊が観察された。【００５０】
（二次電池の作製）
前記二次電池用正極電極を用いて、次のようにして二次電池を作製した。【００５１】
（負極の作製）
活物質として黒鉛粉末（日立化成社製  ＭＡＧ−Ｄ）９８質量部、バインダーとしてポリフッ化ビニリデン溶液を溶質量で２質量部、さらに分散媒としてＮ−メチル−２−ピロリドン３０質量部を加えて自転公転式混合機を用いて混合し、負極用電極用組成物を得た。これをベーカー式アプリケーターを用いて厚さ１５μｍの銅箔に塗布、乾燥し、その後、プレス、裁断して、二次電池用負極電極を得た。【００５２】
（電池の作製）
正極として前記二次電池用正極電極を縦４０ｍｍ、横４０ｍｍに裁断したもの、負極として前記二次電池用負極電極を縦４４ｍｍ、横４４ｍｍに裁断したものを用い、これらを電気的に隔離するセパレータとしてオレフィン繊維製不織布、外装としてアルミラミネートフィルムを用いてラミネート型電池とした。電解液にはＥＣ（エチレンカーボネート、Ａｌｄｒｉｃｈ社製）、ＤＥＣ（ジエチルカーボネート、Ａｌｄｒｉｃｈ社製）を体積比で１：２に混合した溶液中に六フッ化リン酸リチウム（ＬｉＰＦ６、ステラケミファ社製）を１ｍｏｌ／Ｌ溶解したものを用いた。【００５３】
（二次電池の評価）
上記で作製した二次電池について、次のようにして評価を行った。結果を表１に示す。なお特に記載のない場合は、評価値は３個の電池の評価値の算術平均値である。【００５４】
［放電容量、クーロン効率］
まず正極の質量から正極上に存在する正極活物質量（ｇ）を求め、これを１４０で除した値（ｍＡ）を電流値「１Ｃ」とした。電流を１Ｃ、上限電圧を５．０Ｖとして定電流・定電圧充電を行い、さらに電流を１Ｃ、下限電圧を３．０Ｖとして定電流放電を行い、この際の正極活物質１ｇあたりの充電容量（ｍＡｈ／ｇ）に対する、正極活物質１ｇあたりの放電容量（ｍＡｈ／ｇ）の比（％）をクーロン効率とした。尚、放電容量が高いほど、電極の導電性が優れ、電池の抵抗が低いことを意味する。また、クーロン効率が高いほど、電解液の酸化反応等の耐久性の低下をもたらす副反応が少ないことを意味する。【００５５】
［サイクル特性］
耐久性の評価として、次の要領でサイクル特性の測定を行った。電流を１Ｃ、上限電圧を５．０Ｖとして定電流・定電圧充電を行ったあと、電流を１Ｃ、下限電圧を３．０Ｖとして定電流を行うことを１サイクルとして、これを２００回繰り返した。１回目の放電容量に対する２００回目の放電容量の比（％）をサイクル特性値とした。２００サイクル未満で放電容量が０となった場合は、その電池のサイクル特性値は０として３個の電池の算術平均値を計算した。【００５６】
［ガス発生量］
ガス発生抑制効果の評価として、サイクル特性試験前後の電池の体積変化（ｍＬ）をガス発生量として測定した。電池の体積は比重測定装置（島津製作所社製  ＡＵＷ２２０Ｄ）を用いて２５±１℃の恒温室内で測定し、ガス発生量として以下の尺度で評価した。
優：ガス発生量０．０以上３．０ｍｌ未満
良：ガス発生量３．０以上４．０ｍｌ未満
可：ガス発生量４．０以上８．０ｍｌ未満
不良：ガス発生量８．０ｍｌ以上
＜実施例２〜４＞
実施例１のヘキサデシルトリメチルアンモニウムクロリドを表１に示す質量となるように変更した以外は、実施例１と同様な方法でシリカ被覆カーボンブラック、電極用組成物、二次電池用電極および二次電池を作製し、各評価を実施した。結果を表１に示す。【００５７】
＜実施例５＞
実施例１のカーボンブラックを、ＤＢＰ吸収量２３４ｍＬ／１００ｇ、圧縮ＤＢＰ吸収量１１５ｍＬ／１００ｇであるファーネスブラック（ティムカル・グラファイト・アンド・カーボン社製、ＳｕｐｅｒＰＬｉ）に、またヘキサデシルトリメチルアンモニウムクロリドを表１に示す質量となるように変更した以外は、実施例１と同様な方法でシリカ被覆カーボンブラック、電極用組成物、二次電池用電極および二次電池を作製し、各評価を実施した。結果を表１に示す。【００５８】
＜実施例６＞
実施例１のカーボンブラックを、ＤＢＰ吸収量２２８ｍＬ／１００ｇ、圧縮ＤＢＰ吸収量１２５ｍＬ／１００ｇであるアセチレンブラック（電気化学工業社製、ＡＢ粉状）に、またヘキサデシルトリメチルアンモニウムクロリドを表１に示す質量となるように変更した以外は、実施例１と同様な方法でシリカ被覆カーボンブラック、電極用組成物、二次電池用電極および二次電池を作製し、各評価を実施した。結果を表１に示す。【００５９】
＜実施例７＞
実施例１のカーボンブラックを、ＤＢＰ吸収量３３８ｍＬ／１００ｇ、圧縮ＤＢＰ吸収量２４０ｍＬ／１００ｇであるアセチレンブラック（電気化学工業社製、ＳＡＢ）に、またヘキサデシルトリメチルアンモニウムクロリドを表１に示す質量となるように変更した以外は、実施例１と同様な方法でシリカ被覆カーボンブラック、電極用組成物、二次電池用電極および二次電池を作製し、各評価を実施した。結果を表１に示す。【００６０】
＜比較例１＞
シリカの被覆処理を行わなかった以外は、実施例１と同様な方法でシリカ被覆カーボンブラック、電極用組成物、二次電池用電極および二次電池を作製し、各評価を実施した。各評価から、電極外観およびサイクル特性に劣りガス発生が多くなる結果となった。結果を表１に示す。【００６１】
＜比較例２＞
実施例１のカーボンブラックを、ＤＢＰ吸収量２５４ｍＬ／１００ｇ、圧縮ＤＢＰ吸収量１０４ｍＬ／１００ｇであるファーネスブラック（ティムカル・グラファイト・アンド・カーボン社製、ＳｕｐｅｒＰＬｉ）に変更した以外は、実施例１と同様な方法でシリカ被覆カーボンブラック、電極用組成物、二次電池用電極および二次電池を作製し、各評価を実施した。各評価から、電極外観およびサイクル特性が劣り、ガス発生が多くなる結果となった。結果を表１に示す。【００６２】
【表１】
2016186065.tif 000003
【００６３】
表１の結果から、本発明の実施例のシリカ被覆カーボンブラックは導電性と分散性に優れ、さらにこれらを用いて製造される二次電池はガス発生が少なく、耐久性に優れることが分かった。【００６４】
以上の結果は、実施例で用いたリチウムイオン二次電池正極のほか、同様に作製したリチウムイオン二次電池負極、さらにはナトリウムイオン二次電池用の電極に対しても同様であった。
【産業上の利用可能性】
【００６５】
本発明のシリカ被覆カーボンブラックを利用することで、導電性および分散性に優れた電極用組成物及び二次電池用電極を得ることができる。これにより、電池が高電圧下あるいは過電圧時におかれた際も、電解液の分解あるいはガス発生を抑制し、耐久性に優れた二次電池を得ることができる。
【図１】
2016186065.tif 000004
【図２】
2016186065.tif 000005
【図３】
2016186065.tif 000006
【図４】
2016186065.tif 000007
【図５】
2016186065.tif 000008
【国際調査報告】
2016186065.tif 000009
2016186065.tif 000010
2016186065.tif 000011
2016186065.tif 000012